(57)【要約】【課題】本発明の目的は、黄変、臭気、酸素による重合阻害の影響を受けづらい、かつ、臭気、黄変の原因となるラジカル重合開始剤の使用量を削減した重合性組成物を提供すること、および、前記重合性組成物を用いた硬化物を提供することである。【解決手段】分子内に―ＳＨ基と―ＮＲ1Ｒ2基を含む、アミノ酸、または、アミノ酸の誘導体であることを特徴とする化合物（Ａ）とラジカル重合性モノマー(Ｂ)とラジカル重合開始剤（Ｃ）とを含む重合性組成物。【選択図】なし【特許請求の範囲】
【請求項１】
分子内に―ＳＨ基と―ＮＲ1Ｒ2基を含む、アミノ酸、または、アミノ酸の誘導体である化合物（Ａ）とラジカル重合性モノマー(Ｂ)とラジカル重合開始剤（Ｃ）とを含む重合性組成物。
ただし、Ｒ1およびＲ2はそれぞれ独立に、水素、アルキル基、または、アシル基を表す。
【請求項２】
化合物（Ａ）が、下記一般式（１）で表される化合物、または、下記一般式（２）で表される化合物であることを特徴とする請求項１記載の重合性組成物。
一般式（１）
【化１】
2017179246.tif 000011
（式中、Ｒ1およびＲ2は、水素原子、アシル基、または、アルキル基を表す。
Ｒ3およびＲ4は水素原子、または、メチル基を表す。
Ｒ5は水素原子、または、アルキル基を表す。）
【化２】
2017179246.tif 000012
（式中、Ｒ6は水素原子、アシル基、または、アルキル基を表す。
Ｒ7は水素原子、または、アルキル基を表す。）
【請求項３】
ラジカル重合開始剤（Ｃ）が、光ラジカル重合開始剤であることを特徴とする請求項１または２記載の重合性組成物。
【発明の詳細な説明】
【技術分野】
【０００１】
本発明は重合性組成物に関し、さらに詳細には、ラジカル重合時の連鎖移動剤として分子内に−ＳＨ基と−ＮＲ1Ｒ2基を含む、アミノ酸、または、アミノ酸の誘導体であることを特徴とする化合物（Ａ）とラジカル重合性モノマー(Ｂ)とラジカル重合開始剤（Ｃ）とを含む重合性組成物。
を含む成分を用いることで、硬化塗膜中に残留し揮発、溶出等の滲み出し（ブリード）や臭気等が問題となる可能性のあるラジカル重合開始剤やその分解物等の使用量削減が可能な重合性組成物に関する。
【背景技術】
【０００２】
重合性組成物は印刷インキをはじめ、インクジェットインキ、塗料、オーバーコート材、印刷版用感光性樹脂、接着剤、粘着剤、カラーフィルター用レジスト、プリント基板用レジスト、半導体用フォトレジスト、ホログラム材料、成型樹脂、注型樹脂、光造形用樹脂、封止剤、各種デバイス等の分野で盛んに研究が行われている。
【０００３】
重合性組成物は、ラジカル重合開始剤、ラジカル重合性を有するモノマー、顔料等の着色剤、添加剤等からなるものが知られている。ラジカル重合性を有するモノマーについては、多種多様な化合物が知られているが、材料入手が容易である観点から、アクリレート化合物が汎用的に用いられている。
【０００４】
アクリレート化合物は、加熱または活性エネルギー線の照射によってラジカル重合開始剤から発生する活性種により、容易に重合反応を起こし、反応硬化物を形成する。しかしながら、ラジカル重合反応時に酸素分子に起因する重合阻害（酸素阻害）が起こり、硬化が不十分となるため所望の性能が得られ難く、大きな課題となっている。
【０００５】
酸素分子による重合阻害に関しては、様々な研究機関により検討がなされており、１）物理的に酸素を遮断する方法、２）ラジカル重合開始剤の濃度を高くさせる方法、３）添加剤を使用する方法、が知られている。
【０００６】
物理的な酸素の遮断により重合阻害を抑制する方法として、不活性ガスやポリビニルアルコール層の利用（特許文献１）が知られている。しかしながら、不活性ガスを使用する方法では装置が大型であるため初期投資が大きいという問題がある。また、ポリビニルアルコール層を利用する場合はアルカリ溶液での処理が必要となるため、製造工程が増えてしまうという問題がある。
【０００７】
ラジカル重合開始剤の濃度を高くさせる方法は、重合反応中に酸素による重合阻害を受けても、重合に寄与できるラジカル量を確保することができる。しかしながら、重合後の硬化塗膜中に残留するラジカル重合開始剤やその分解物等の滲み出しや揮発による臭気、黄変が問題となる。
【０００８】
添加剤による重合阻害を抑制する方法として、リン化合物、イオウ化合物（チオール、ジスルフィド等）（特許文献２）、アミン化合物（特許文献３）が知られている。
【０００９】
リン化合物は酸素原子を捕捉することで重合阻害を抑制するが、その有効性は添加後２４時間程度に限られる。
【００１０】
イオウ化合物やアミン化合物は水素引き抜きや連鎖移動により不活性ラジカルから活性ラジカルを生成することで重合阻害を抑制する。しかしながら、チオールに代表されるイオウ化合物は臭気が悪く、作業環境の悪化が問題となる。一方、アミン化合物としてはエタノールアミン類が多用されるが、調製した溶液が増粘するため使用される用途が限定される。
【００１１】
また、イオウ化合物やアミン化合物はラジカル重合性モノマーと混合すると、経時で付加重合反応を起こし、ゲル化するため、保存安定性に課題がある。
【先行技術文献】
【特許文献】
【００１２】
【特許文献１】特開２００６−１４６０６１号公報
【特許文献２】特開昭６４−１３１４４号公報
【特許文献３】特開２００５−２４７８２０号公報
【発明の開示】
【発明が解決しようとする課題】
【００１３】
本発明の目的は、黄変、臭気、酸素による重合阻害の影響を受けづらい、かつ、臭気、黄変の原因となるラジカル重合開始剤の使用量を削減した重合性組成物を提供すること、および、その硬化物を提供することである。
【課題を解決するための手段】
【００１４】
本発明者は、以上の諸問題点を考慮し解決すべく鋭意研究を重ねた結果、本発明に至った。
【００１５】
すなわち本発明は、分子内に―ＳＨ基と―ＮＲ1Ｒ2基を含む、アミノ酸、または、アミノ酸の誘導体である化合物（Ａ）とラジカル重合性モノマー(Ｂ)とラジカル重合開始剤（Ｃ）とを含む重合性組成物に関する。
ただし、Ｒ1およびＲ2はそれぞれ独立に、水素、アルキル基、または、アシル基を表す。
【００１６】
さらに本発明は、化合物（Ａ）が、下記一般式（１）で表される化合物、または、下記一般式（２）で表される化合物であることを特徴とする上記重合性組成物に関する。
一般式（１）
【化１】
2017179246.tif 000002
（式中、Ｒ1およびＲ2は、水素原子、アシル基、または、アルキル基を表す。
Ｒ3およびＲ4は水素原子、または、メチル基を表す。
Ｒ5は水素原子、または、アルキル基を表す。）
一般式（２）
【化２】
2017179246.tif 000003
（式中、Ｒ6は水素原子、アシル基、または、アルキル基を表す。
Ｒ7は水素原子、または、アルキル基を表す。）
【００１７】
さらに本発明は、ラジカル重合開始剤（Ｃ）が、光ラジカル重合開始剤であることを特徴とする上記重合性組成物に関する。
【発明の効果】
【００１８】
本発明の重合性組成物は、効率的に不活性ラジカルから活性ラジカルを生成する連鎖移動剤を利用し、滲み出しや臭気、黄変の原因となるラジカル重合開始剤の使用量を削減できることから、印刷インキをはじめ、インクジェットインキ、塗料、オーバーコート材、印刷版用感光性樹脂、接着剤、粘着剤、カラーフィルター用レジスト、プリント基板用レジスト、半導体用フォトレジスト、ホログラム材料、成型樹脂、注型樹脂、光造形用樹脂、封止剤、各種デバイス等の多方面の用途において有用である。
【発明を実施するための形態】
【００１９】
以下、詳細にわたって本発明の実施形態を説明する。なお、本発明において（メタ）アクリレートとはアクリレートおよび／またはメタクリレートを意味し、（メタ）アクリル酸とはアクリル酸および／またはメタクリル酸を意味する。
【００２０】
まず、本発明における化合物（Ａ）について説明する。本発明における化合物（Ａ）は、ラジカル重合中に酸素分子による重合阻害によって不活性化したラジカルから活性ラジカルを生成し（連鎖移動）、酸素阻害の影響を低減するために用いられ、−ＳＨ基と−ＮＲ１Ｒ２基を含むアミノ酸、または、アミノ酸誘導体であれば、その構造が限定されるものではない。
【００２１】
化合物（Ａ）中のＲ1、Ｒ2はそれぞれ独立に、水素、アルキル基、アシル基を表す。
【００２２】
化合物（Ａ）中の−ＳＨ基と−ＮＲ1Ｒ2基の数としては、保存安定性、臭気の点から、それぞれ１つであることが好ましい。
【００２３】
化合物（Ａ）は、重合性組成物の硬化性の点から、重合性組成物の固形分の合計１００重量部中、０．１〜１０重量部、より好ましくは０．５〜５重量部の量で用いることが好ましい。
【００２４】
化合物（Ａ）の使用量が０．１重量部未満の場合は、添加量が少なすぎるため、連鎖移動による活性ラジカル再生効果が発揮されず、硬化膜に所望の特性を付与できない。一方、化合物（Ａ）の使用量が１０重量部を超える場合は、添加量が多すぎるため、一部が重合時に連鎖移動せず、硬化塗膜中に残留し、滲み出してしまう可能性がある。
【００２５】
化合物（Ａ）として好ましくは、下記一般式（１）または下記一般式（２）で表される化合物である。
【００２６】
一般式（１）
【化３】
2017179246.tif 000004
【００２７】
式中、Ｒ1およびＲ2は、水素原子、アシル基、または、アルキル基を表す。
Ｒ3およびＲ4は水素原子、または、メチル基を表す。
Ｒ5は水素原子、または、アルキル基を表す。
【００２８】
一般式（２）
【化４】
2017179246.tif 000005
【００２９】
式中、Ｒ6は水素原子、アシル基、または、アルキル基を表す。
Ｒ7は水素原子、または、アルキル基を表す。
【００３０】
ここでＲ1、Ｒ2、Ｒ5、Ｒ6、および、Ｒ7におけるアルキル基としては、例えば、直鎖または分岐状の炭素数１〜１０のアルキル基が挙げられる。具体的にはメチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、ヘプチル基、オクチル基、ノニル基、デシル等が挙げられる。
【００３１】
Ｒ1、Ｒ2、および、Ｒ6におけるアルキル基として、好ましくはメチル基、エチル基、ｎ−プロピル基、ｎ−ブチル基が挙げられ、より好ましくはメチル基、エチル基、ｎ−プロピル基が挙げられる。
【００３２】
ここでＲ1、Ｒ2、およびＲ6におけるアシル基としては、水素原子または炭素数１〜１８の直鎖状、分岐鎖状、単環状または縮合多環状の脂肪族基が結合したカルボニル基が挙げられる。具体的には、ホルミル基、アセチル基、プロピオニル基、ブチリル基、イソブチリル基、バレリル基、イソバレリル基、ピバロイル基、ラウロイル基、ミリストイル基、パルミトイル基、ステアロイル基、シクロペンチルカルボニル基、シクロヘキシルカルボニル基、アクリロイル基、メタクリロイル基、クロトノイル基、イソクロトノイル基、オレオイル基等を挙げることができるが、これらに限定されるものではない。
【００３３】
以上挙げたアシル基は−ＳＨ基を有していても良い。
【００３４】
以下の表１に本発明における化合物（Ａ）の具体的な構造を示すが、本発明における化合物（Ａ）の構造は、それらに何ら限定されるものではない。
【００３５】
表１
【表１】
2017179246.tif 000006
【００３６】
次に本発明におけるラジカル重合性モノマー（Ｂ）について詳述する。
【００３７】
本発明に用いるラジカル重合性モノマー（Ｂ）とは、分子中にラジカル重合可能な骨格を少なくとも一つ以上を有する化合物を意味する。また、これらは、いずれも常温、常圧で液体ないし固体のモノマー、オリゴマーないしポリマーの化学形態を持つものである。
【００３８】
このようなラジカル重合性モノマー（Ｂ）の例としては、アクリル酸、メタクリル酸、イタコン酸、クロトン酸、イソクロトン酸、マレイン酸等の不飽和カルボン酸およびそれらの塩、エステル、酸アミドや酸無水物があげられ、さらには、ウレタンアクリレート、アクリロニトリル、スチレン誘導体、種々の不飽和ポリエステル、不飽和ポリエーテル、不飽和ポリアミド、不飽和ポリウレタンなどがあげられるが、本発明はこれらに限定されるものではない。
【００３９】
以下に、本発明におけるラジカル重合性モノマー（Ｂ）の具体例を挙げる。
【００４０】
アクリレート類の例：
単官能アルキルアクリレート類の例：
メチルアクリレート、エチルアクリレート、プロピルアクリレート、イソプロピルアクリレート、ブチルアクリレート、イソアミルアクリレート、ヘキシルアクリレート、２−エチルヘキシルアクリレート、オクチルアクリレート、デシルアクリレート、ラウリルアクリレート、ステアリルアクリレート、イソボルニルアクリレート、シクロヘキシルアクリレート、ジシクロペンテニルアクリレート、ジシクロペンテニルオキシエチルアクリレート、ベンジルアクリレート。
【００４１】
単官能含ヒドロキシアクリレート類の例：
２−ヒドロキシエチルアクリレート、２−ヒドロキシプロピルアクリレート、２−ヒドロキシ−３−クロロプロピルアクリレート、２−ヒドロキシ−３−フェノキシプロピルアクリレート、２−ヒドロキシ−３−アリルオキシプロピルアクリレート、２−アクリロイルオキシエチル−２−ヒドロキシプロピルフタレート。
【００４２】
単官能含ハロゲンアクリレート類の例：
２，２，２−トリフルオロエチルアクリレート、２，２，３，３−テトラフルオロプロピルアクリレート、１Ｈ−ヘキサフルオロイソプロピルアクリレート、１Ｈ，１Ｈ，５Ｈ−オクタフルオロペンチルアクリレート、１Ｈ，１Ｈ，２Ｈ，２Ｈ−ヘプタデカフルオロデシルアクリレート、２，６−ジブロモ−４−ブチルフェニルアクリレート、２，４，６−トリブロモフェノキシエチルアクリレート、２，４，６−トリブロモフェノール３ＥＯ付加アクリレート。
【００４３】
単官能含エーテル基アクリレート類の例：
２−メチルオキシエチルアクリレート、１，３−ブチレングリコールメチルエーテルアクリレート、ブチルオキシエチルアクリレート、メチルオキシトリエチレングリコールアクリレート、メチルオキシポリエチレングリコール＃４００アクリレート、メチルオキシジプロピレングリコールアクリレート、メチルオキシトリプロピレングリコールアクリレート、メチルオキシポリプロピレングリコールアクリレート、エチルオキシジエチレングリコールアクリレート、エチルカルビトールアクリレート、２−エチルヘキシルカルビトールアクリレート、テトラヒドロフルフリルアクリレート、フェノキシエチルアクリレート、フェノキシジエチレングリコールアクリレート、フェノキシポリエチレングリコールアクリレート、クレジルポリエチレングリコールアクリレート、ｐ−ノニルフェノキシエチルアクリレート、ｐ−ノニルフェノキシポリエチレングリコールアクリレート、グリシジルアクリレート。
【００４４】
単官能含カルボキシルアクリレート類の例：
β−カルボキシエチルアクリレート、こはく酸モノアクリロイルオキシエチルエステル、ω−カルボキシポリカプロラクトンモノアクリレート、２−アクリロイルオキシエチルハイドロゲンフタレート、２−アクリロイルオキシプロピルハイドロゲンフタレート、２−アクリロイルオキシプロピルヘキサヒドロハイドロゲンフタレート、２−アクリロイルオキシプロピルテトラヒドロハイドロゲンフタレート。
【００４５】
その他の単官能アクリレート類の例：
Ｎ，Ｎ−ジメチルアミノエチルアクリレート、Ｎ，Ｎ−ジメチルアミノプロピルアクリレート、モルホリノエチルアクリレート、トリメチルシロキシエチルアクリレート、ジフェニル−２−アクリロイルオキシエチルホスフェート、２−アクリロイルオキシエチルアシッドホスフェート、カプロラクトン変性−２−アクリロイルオキシエチルアシッドホスフェート。
【００４６】
二官能アクリレート類の例：
１，４−ブタンジオールジアクリレート、１，６−ヘキサンジオールジアクリレート、エチレングリコールジアクリレート、ジエチレングリコールジアクリレート、トリエチレングリコールジアクリレート、テトラエチレングリコールジアクリレート、ポリエチレングリコール＃２００ジアクリレート、ポリエチレングリコール＃３００ジアクリレート、ポリエチレングリコール＃４００ジアクリレート、ポリエチレングリコール＃６００ジアクリレート、ジプロピレングリコールジアクリレート、トリプロピレングリコールジアクリレート、テトラプロピレングリコールジアクリレート、ポリプロピレングリコール＃４００ジアクリレート、ポリプロピレングリコール＃７００ジアクリレート、ネオペンチルグリコールジアクリレート、ネオペンチルグリコールＰＯ変性ジアクリレート、ヒドロキシピバリン酸ネオペンチルグリコールエステルジアクリレート、ヒドロキシピバリン酸ネオペンチルグリコールエステルのカプロラクトン付加物ジアクリレート、１，６−ヘキサンジオールビス（２−ヒドロキシ−３−アクリロイルオキシプロピル）エーテル、ビス（４−アクリロキシポリエチルオキシフェニル）プロパン、１，９−ノナンジオールジアクリレート、ペンタエリスリトールジアクリレート、ペンタエリスリトールジアクリレートモノステアレート、ペンタエリスリトールジアクリレートモノベンゾエート、ビスフェノールＡジアクリレート、ＥＯ変性ビスフェノールＡジアクリレート、ＰＯ変性ビスフェノールＡジアクリレート、水素化ビスフェノールＡジアクリレート、ＥＯ変性水素化ビスフェノールＡジアクリレート、ＰＯ変性水素化ビスフェノールＡジアクリレート、ビスフェノールＦジアクリレート、ＥＯ変性ビスフェノールＦジアクリレート、ＰＯ変性ビスフェノールＦジアクリレート、ＥＯ変性テトラブロモビスフェノールＡジアクリレート、トリシクロデカンジメチロールジアクリレート、イソシアヌル酸ＥＯ変性ジアクリレート。
【００４７】
三官能アクリレート類の例：
グリセリンＰＯ変性トリアクリレート、トリメチロールプロパントリアクリレート、トリメチロールプロパンＥＯ変性トリアクリレート、トリメチロールプロパンＰＯ変性トリアクリレート、イソシアヌル酸ＥＯ変性トリアクリレート、イソシアヌル酸ＥＯ変性ε−カプロラクトン変性トリアクリレート、１，３，５−トリアクリロイルヘキサヒドロ−ｓ−トリアジン、ペンタエリスリトールトリアクリレート、ジペンタエリスリトールトリアクリレートトリプロピオネート。
【００４８】
四官能以上のアクリレート類の例：
ペンタエリスリトールテトラアクリレート、ジペンタエリスリトールテトラアクリレート、ジペンタエリスリトールペンタアクリレートモノプロピオネート、ジペンタエリスリトールヘキサアクリレート、テトラメチロールメタンテトラアクリレート、オリゴエステルテトラアクリレート、トリス（アクリロイルオキシ）ホスフェート。
【００４９】
メタクリレート類の例：
単官能アルキルメタクリレート類の例：
メチルメタクリレート、エチルメタクリレート、プロピルメタクリレート、イソプロピルメタクリレート、ブチルメタクリレート、イソアミルメタクリレート、ヘキシルメタクリレート、２−ヘキシルメタクリレート、２−エチルヘキシルメタクリレート、オクチルメタクリレート、デシルメタクリレート、ラウリルメタクリレート、ステアリルメタクリレート、イソボルニルメタクリレート、シクロヘキシルメタクリレート、ジシクロペンテニルメタクリレート、ジシクロペンテニルオキシエチルメタクリレート、ベンジルメタクリレート。
【００５０】
単官能含ヒドロキシメタクリレート類の例：
２−ヒドロキシエチルメタクリレート、２−ヒドロキシプロピルメタクリレート、２−ヒドロキシ−３−クロロプロピルメタクリレート、２−ヒドロキシ−３−フェノキシプロピルメタクリレート、２−ヒドロキシ−３−アリルオキシプロピルメタクリレート、２−メタクリロイルオキシエチル−２−ヒドロキシプロピルフタレート。
【００５１】
単官能含ハロゲンメタクリレート類の例：
２，２，２−トリフルオロエチルメタクリレート、２，２，３，３−テトラフルオロプロピルメタクリレート、１Ｈ−ヘキサフルオロイソプロピルメタクリレート、１Ｈ，１Ｈ，５Ｈ−オクタフルオロペンチルメタクリレート、１Ｈ，１Ｈ，２Ｈ，２Ｈ−ヘプタデカフルオロデシルメタクリレート、２，６−ジブロモ−４−ブチルフェニルメタクリレート、２，４，６−トリブロモフェノキシエチルメタクリレート、２，４，６−トリブロモフェノール３ＥＯ付加メタクリレート。
【００５２】
単官能含エーテル基メタクリレート類の例：
２−メチルオキシエチルメタクリレート、１，３−ブチレングリコールメチルエーテルメタクリレート、ブチルオキシエチルメタクリレート、メチルオキシトリエチレングリコールメタクリレート、メチルオキシポリエチレングリコール＃４００メタクリレート、メチルオキシジプロピレングリコールメタクリレート、メチルオキシトリプロピレングリコールメタクリレート、メチルオキシポリプロピレングリコールメタクリレート、エチルオキシジエチレングリコールメタクリレート、２−エチルヘキシルカルビトールメタクリレート、テトラヒドロフルフリルメタクリレート、フェノキシエチルメタクリレート、フェノキシジエチレングリコールメタクリレート、フェノキシポリエチレングリコールメタクリレート、クレジルポリエチレングリコールメタクリレート、ｐ−ノニルフェノキシエチルメタクリレート、ｐ−ノニルフェノキシポリエチレングリコールメタクリレート、グリシジルメタクリレート。
【００５３】
単官能含カルボキシルメタクリレート類の例：
β−カルボキシエチルメタクリレート、こはく酸モノメタクリロイルオキシエチルエステル、ω−カルボキシポリカプロラクトンモノメタクリレート、２−メタクリロイルオキシエチルハイドロゲンフタレート、２−メタクリロイルオキシプロピルハイドロゲンフタレート、２−メタクリロイルオキシプロピルヘキサヒドロハイドロゲンフタレート、２−メタクリロイルオキシプロピルテトラヒドロハイドロゲンフタレート。
【００５４】
その他の単官能メタクリレート類の例：
ジメチルアミノメチルメタクリレート、Ｎ，Ｎ−ジメチルアミノエチルメタクリレート、Ｎ，Ｎ−ジメチルアミノプロピルメタクリレート、モルホリノエチルメタクリレート、トリメチルシロキシエチルメタクリレート、ジフェニル−２−メタクリロイルオキシエチルホスフェート、２−メタクリロイルオキシエチルアシッドホスフェート、カプロラクトン変性−２−メタクリロイルオキシエチルアシッドホスフェート。
【００５５】
二官能メタクリレート類の例：
１，４−ブタンジオールジメタクリレート、１，６−ヘキサンジオールジメタクリレート、エチレングリコールジメタクリレート、ジエチレングリコールジメタクリレート、トリエチレングリコールジメタクリレート、テトラエチレングリコールジメタクリレート、ポリエチレングリコール＃２００ジメタクリレート、ポリエチレングリコール＃３００ジメタクリレート、ポリエチレングリコール＃４００ジメタクリレート、ポリエチレングリコール＃６００ジメタクリレート、ジプロピレングリコールジメタクリレート、トリプロピレングリコールジメタクリレート、テトラプロピレングリコールジメタクリレート、ポリプロピレングリコール＃４００ジメタクリレート、ポリプロピレングリコール＃７００ジメタクリレート、ネオペンチルグリコールジメタクリレート、ネオペンチルグリコールＰＯ変性ジメタクリレート、ヒドロキシピバリン酸ネオペンチルグリコールエステルジメタクリレート、ヒドロキシピバリン酸ネオペンチルグリコールエステルのカプロラクトン付加物ジメタクリレート、１，６−ヘキサンジオールビス（２−ヒドロキシ−３−メタクリロイルオキシプロピル）エーテル、１，９−ノナンジオールジメタクリレート、ペンタエリスリトールジメタクリレート、ペンタエリスリトールジメタクリレートモノステアレート、ペンタエリスリトールジメタクリレートモノベンゾエート、２,２−ビス（４−メタクリロキシポリエチルオキシフェニル）プロパン、ビスフェノールＡジメタクリレート、ＥＯ変性ビスフェノールＡジメタクリレート、ＰＯ変性ビスフェノールＡジメタクリレート、水素化ビスフェノールＡジメタクリレート、ＥＯ変性水素化ビスフェノールＡジメタクリレート、ＰＯ変性水素化ビスフェノールＡジメタクリレート、ビスフェノールＦジメタクリレート、ＥＯ変性ビスフェノールＦジメタクリレート、ＰＯ変性ビスフェノールＦジメタクリレート、ＥＯ変性テトラブロモビスフェノールＡジメタクリレート、トリシクロデカンジメチロールジメタクリレート、イソシアヌル酸ＥＯ変性ジメタクリレート。
【００５６】
三官能メタクリレート類の例：
グリセリンＰＯ変性トリメタクリレート、トリメチロールエタントリメタクリレート、トリメチロールプロパントリメタクリレート、トリメチロールプロパンＥＯ変性トリメタクリレート、トリメチロールプロパンＰＯ変性トリメタクリレート、イソシアヌル酸ＥＯ変性トリメタクリレート、イソシアヌル酸ＥＯ変性ε−カプロラクトン変性トリメタクリレート、１，３，５−トリメタクリロイルヘキサヒドロ−ｓ−トリアジン、ペンタエリスリトールトリメタクリレート、ジペンタエリスリトールトリメタクリレートトリプロピオネート。
【００５７】
四官能以上のメタクリレート類の例：
ペンタエリスリトールテトラメタクリレート、ジペンタエリスリトールペンタメタクリレートモノプロピオネート、ジペンタエリスリトールヘキサメタクリレート、テトラメチロールメタンテトラメタクリレート、オリゴエステルテトラメタクリレート、トリス（メタクリロイルオキシ）ホスフェート。
【００５８】
アリレート類の例：
アリルグリシジルエーテル、ジアリルフタレート、トリアリルトリメリテート、イソシアヌル酸トリアリレート。
【００５９】
酸アミド類の例：
アクリルアミド、Ｎ−メチロールアクリルアミド、ジアセトンアクリルアミド、Ｎ，Ｎ−ジメチルアクリルアミド、Ｎ，Ｎ−ジエチルアクリルアミド、Ｎ−イソプロピルアクリルアミド、アクリロイルモルホリン、メタクリルアミド、Ｎ−メチロールメタクリルアミド、ジアセトンメタクリルアミド、Ｎ，Ｎ−ジメチルメタクリルアミド、Ｎ，Ｎ−ジエチルメタクリルアミド、Ｎ−イソプロピルメタクリルアミド、メタクリロイルモルホリン。
【００６０】
スチレン類の例：
スチレン、ｐ−ヒドロキシスチレン、ｐ−クロロスチレン、ｐ−ブロモスチレン、ｐ−メチルスチレン、ｐ−メチルオキシスチレン、ｐ−ｔ−ブチルオキシスチレン、ｐ−ｔ−ブチルオキシカルボニルスチレン、ｐ−ｔ−ブチルオキシカルボニルオキシスチレン、２，４−ジフェニル−４−メチル−１−ペンテン。
【００６１】
他のビニル化合物の例：
酢酸ビニル、モノクロロ酢酸ビニル、安息香酸ビニル、ピバル酸ビニル、酪酸ビニル、ラウリン酸ビニル、アジピン酸ジビニル、メタクリル酸ビニル、クロトン酸ビニル、２−エチルヘキサン酸ビニル、Ｎ−ビニルカルバゾール、Ｎ−ビニルピロリドンなど。
【００６２】
上記のラジカル重合性モノマー（Ｂ）は、以下に示すメーカーの市販品として、容易に入手することができる。例えば、共栄社油脂化学工業（株）社製の「ライトアクリレート」、「ライトエステル」、「エポキシエステル」、「ウレタンアクリレート」および「高機能性オリゴマー」シリーズ、新中村化学（株）社製の「ＮＫエステル」および「ＮＫオリゴ」シリーズ、日立化成工業（株）社製の「ファンクリル」シリーズ、東亞合成化学（株）社製の「アロニックスＭ」シリーズ、大八化学工業（株）社製の「機能性モノマー」シリーズ、大阪有機化学工業（株）社製の「特殊アクリルモノマー」シリーズ、三菱レイヨン（株）社製の「アクリエステル」および「ダイヤビームオリゴマー」シリーズ、日本化薬（株）社製の「カヤラッド」および「カヤマー」シリーズ、（株）日本触媒社製の「アクリル酸／メタクリル酸エステルモノマー」シリーズ、日本合成化学工業（株）社製の「ＮＩＣＨＩＧＯ−ＵＶ紫光ウレタンアクリレートオリゴマー」シリーズ、信越酢酸ビニル（株）社製の「カルボン酸ビニルエステルモノマー」シリーズ、（株）興人社製の「機能性モノマー」シリーズなどが挙げられる。
【００６３】
また以下に示す環状化合物もラジカル重合性モノマー（Ｂ）として挙げられる。
三員環化合物の例：
ジャーナル・オブ・ポリマー・サイエンス・ポリマー・ケミストリー・エディション（J.Polym.Sci.Polym.Chem.Ed.）、第１７巻、３１６９頁（１９７９年）記載のビニルシクロプロパン類、マクロモレキュラー・ケミー・ラピッド・コミュニケーション（Makromol.Chem.Rapid Commun.）、第５巻、６３頁（１９８４年）記載の１−フェニル−２−ビニルシクロプロパン類、ジャーナル・オブ・ポリマー・サイエンス・ポリマー・ケミストリー・エディション（J.Polym.Sci.Polym.Chem.Ed.）、第２３巻、１９３１頁（１９８５年）およびジャーナル・オブ・ポリマー・サイエンス・ポリマー・レター・エディション（J.Polym.Sci.Polym.Lett.Ed.）、第２１巻、４３３１頁（１９８３年）記載の２−フェニル−３−ビニルオキシラン類、日本化学会第５０春期年会講演予稿集、１５６４頁（１９８５年）記載の２，３−ジビニルオキシラン類。
【００６４】
環状ケテンアセタール類の例：
ジャーナル・オブ・ポリマー・サイエンス・ポリマー・ケミストリー・エディション（J.Polym.Sci.Polym.Chem.Ed.）、第２０巻、３０２１頁（１９８２年）およびジャーナル・オブ・ポリマー・サイエンス・ポリマー・レター・エディション（J.Polym.Sci.Polym.Lett.Ed.）、第２１巻、３７３頁（１９８３年）記載の２−メチレン−１，３−ジオキセパン、ポリマー・プレプレプリント（Polym.Preprints）、第３４巻、１５２頁（１９８５年）記載のジオキソラン類、ジャーナル・オブ・ポリマー・サイエンス・ポリマー・レター・エディション（J.Polym.Sci.Polym.Lett.Ed.）、第２０巻、３６１頁（１９８２年）、マクロモレキュラー・ケミー（Makromol.Chem.）、第１８３巻、１９１３頁（１９８２年）およびマクロモレキュラー・ケミー（Makromol.Chem.）、第１８６巻、１５４３頁（１９８５年）記載の２−メチレン−４−フェニル−１，３−ジオキセパン、マクロモレキュルズ（Macromolecules）、第１５巻、１７１１頁（１９８２年）記載の４，７−ジメチル−２−メチレン−１，３−ジオキセパン、ポリマー・プレプレプリント（Polym.Preprints）、第３４巻、１５４頁（１９８５年）記載の５，６−ベンゾ−２−メチレン−１，３−ジオセパン。
【００６５】
さらに、ラジカル重合性モノマー（Ｂ）は、以下に示す文献に記載のものもあげることができる。例えば、山下晋三ら編、「架橋剤ハンドブック」、（１９８１年、大成社）や加藤清視編、「ＵＶ・ＥＢ硬化ハンドブック（原料編）」、（１９８５年、高分子刊行会）、ラドテック研究会編、赤松清編、「新・感光性樹脂の実際技術」、（１９８７年、シーエムシー）、遠藤剛編、「熱硬化性高分子の精密化」、（１９８６年、シーエムシー）、滝山榮一郎著、「ポリエステル樹脂ハンドブック」、（１９８８年、日刊工業新聞社）、ラドテック研究会編、「ＵＶ・ＥＢ硬化技術の応用と市場」、（２００２年、シーエムシー）が挙げられる。
【００６６】
本発明のラジカル重合性モノマー（Ｂ）は、ただ一種のみ用いても、所望とする特性を向上するために任意の比率で二種以上混合したものを用いても構わない。
【００６７】
ラジカル重合性モノマー（Ｂ）の含有量は、重合性組成物の硬化性の点から、重合性組成物の固形分の合計１００重量部中、９０．０〜９９．９重量部の量で用いることが好ましく、９５．０〜９９．５重量部の量で用いることがより好ましい。
【００６８】
ラジカル重合性モノマー（Ｂ）は、硬化膜に所望の性能を付与するために多官能モノマーであることが好ましい。
【００６９】
次に本発明のラジカル重合開始剤（Ｃ）について詳述する。
【００７０】
本発明のラジカル重合開始剤（Ｃ）としては、従来公知の重合開始剤を用いることが可能である。具体的には、例えば、ジエトキシアセトフェノン、２−ヒドロキシ−２−メチル−１−フェニルプロパン−１−オン、ベンジルメチルケタール、４−（２−ヒドロキシエトキシ）フェニル−（２−ヒドロキシ−２−プロピル）ケトン、１−ヒドロキシシクロヘキシルフェニルケトン、２−メチル−１−［４−（メチルチオ）フェニル］−２−モルホリノプロパン−１−オン、２−ベンジル−２−ジメチルアミノ−１−（４−モルホリノフェニル）ブタン、オリゴ｛２−ヒドロキシ−２−メチル−１−［４−（１−メチルビニル）フェニル］プロパノン｝、２−ヒドロキシ−１−｛４−［４−（２−ヒドロキシ−２−メチルプロピオニル）ベンジル］フェニル｝−２−メチルプロパン−１−オン等のアセトフェノン類；
ベンゾイン、ベンゾインメチルエーテル、ベンゾインエチルエーテル、ベンゾインイソプロピルエーテル、ベンゾインイソブチルエーテル等のベンゾイン類；
２，４，６−トリメチルベンゾイル−ジフェニル−ホスフィンオキサイド、ビス（２，４，６−トリメチルベンゾイル）−フェニルホスフィンオキサイド等のホスフィン類；
その他フェニルグリオキシリックメチルエステル等が挙げられる。
【００７１】
より具体的には、イルガキュアー６５１、イルガキュアー１８４、ダロキュアー１１７３、イルガキュアー５００、イルガキュアー１０００、イルガキュアー２９５９、イルガキュアー９０７、イルガキュアー３６９、イルガキュアー３７９、イルガキュアー１７００、イルガキュアー１４９、イルガキュアー１８００、イルガキュアー１８５０、イルガキュアー８１９、イルガキュアー７８４、イルガキュアー２６１、イルガキュアーＯＸＥ−０１（ＣＧＩ１２４）、ＣＧＩ２４２（ＢＡＳＦ社製）、アデカオプトマーＮ１４１４、アデカオプトマーＮ１７１７、Ｅｓａｃｕｒｅ１００１Ｍ（Ｌａｍｂｅｒｔｉ社製）、特公昭５９−１２８１号公報、特公昭６１−９６２１号公報ならびに特開昭６０−６０１０４号公報記載のトリアジン誘導体、特開昭５９−１５０４号公報ならびに特開昭６１−２４３８０７号公報記載の有機過酸化物、特公昭４３−２３６８４号公報、特公昭４４−６４１３号公報、特公昭４７−１６０４号公報ならびにＵＳＰ第３５６７４５３号明細書記載のジアゾニウム化合物公報、ＵＳＰ第２８４８３２８号明細書、ＵＳＰ第２８５２３７９号明細書ならびにＵＳＰ第２９４０８５３号明細書記載の有機アジド化合物、特公昭３６−２２０６２号公報、特公昭３７−１３１０９号公報、特公昭３８−１８０１５号公報ならびに特公昭４５−９６１０号公報記載のオルト−キノンジアジド類、特公昭５５−３９１６２号公報、特開昭５９−１４０２０３号公報ならびに「マクロモレキュルス（ＭＡＣＲＯＭＯＬＥＣＵＬＥＳ）」、第１０巻、第１３０７頁（１９７７年）記載のヨードニウム化合物をはじめとする各種オニウム化合物、特開昭５９−１４２２０５号公報記載のアゾ化合物、特開平１−５４４４０号公報、ヨーロッパ特許第１０９８５１号明細書、ヨーロッパ特許第１２６７１２号明細書、「ジャーナル・オブ・イメージング・サイエンス（Ｊ．ＩＭＡＧ．ＳＣＩ．）」、第３０巻、第１７４頁（１９８６年）記載の金属アレン錯体、特開昭６１−１５１１９７号公報記載のチタノセン類、「コーディネーション・ケミストリー・レビュー（ＣＯＯＲＤＩＮＡＴＩＯＮ  ＣＨＥＭＩＳＴＲＹ  ＲＥＶＩＥＷ）」、第８４巻、第８５〜第２７７頁（１９８８年）ならびに特開平２−１８２７０１号公報記載のルテニウム等の遷移金属を含有する遷移金属錯体、特開平３−２０９４７７号公報記載のアルミナート錯体、特開平２−１５７７６０号公報記載のホウ酸塩化合物、特開昭５５−１２７５５０号公報ならびに特開昭６０−２０２４３７号公報記載の２，４，５−トリアリールイミダゾール二量体、四臭化炭素や特開昭５９−１０７３４４号公報記載の有機ハロゲン化合物、特開平５−２５５３４７号公報記載のスルホニウム錯体またはオキソスルホニウム錯体、特開昭５４−９９１８５号公報、特開昭６３−２６４５６０号公報ならびに特開平１０−２９９７７記載のアミノケトン化合物、特開２００１−２６４５３０号公報、特開２００１−２６１７６１号公報、特開２０００−８００６８号公報、特開２００１−２３３８４２号公報、特表２００４−５３４７９７号公報、特開２００６−３４２１６６、特開２００８−０９４７７０、特開２００９−４０７６２、特開２０１０−１５０��５、特開２０１０−１８９２７９、特開２０１０−１８９２８０公報、特表２０１０−５２６８４６、特表２０１０−５２７３３８、特表２０１０−５２７３３９、ＵＳＰ３５５８３０９号明細書（１９７１年）、ＵＳＰ４２０２６９７号明細書（１９８０年）ならびに特開昭６１−２４５５８号公報記載のオキシムエステル化合物等が挙げられる。
【００７２】
これらは単独または複数の組み合わせで使用することが可能であり、硬化物に求める特性に応じて、任意に混合使用が可能であり、これらのラジカル重合開始剤（Ｃ）を用いる場合の使用量は、重合性組成物の総量１００重量部に対して０．０１から２００重量部の範囲で含有され、０．１〜１００重量部の範囲で含有されるのが好ましい。
【００７３】
ラジカル重合開始剤（Ｃ）の使用量が０．０１重量部未満の場合は、活性エネルギー線照射により発生する活性種であるラジカルの量が十分ではなく、所望の硬化速度を得る事が出来ない。一方、ラジカル重合開始剤（Ｃ）の使用量が２００重量部を超える場合は、重合性組成物中の低分子成分が多すぎるため、重合反応後の硬化物の特性が不十分になる可能性がある。
【００７４】
本発明の重合性組成物は、成膜性を高めるため有機高分子重合体等のバインダーと混合し、ガラス板やアルミニウム板、ポリエチレンテレフタレートやポリエチレンなどのポリマーフィルム、その他の金属板などの基材に塗布して使用することができる。
【００７５】
本発明の重合性組成物と混合して使用可能なバインダーとしては、ポリアクリレート類、ポリ−α−アルキルアクリレート類、ポリアミド類、ポリビニルアセタール類、ポリホルムアルデヒド類、ポリウレタン類、ポリカーボネート類、ポリスチレン類、ポリビニルエステル類等の重合体、共重合体があげられ、さらに具体的には、ポリメタクリレート、ポリメチルメタクリレート、ポリエチルメタクリレート、ポリビニルカルバゾール、ポリビニルピロリドン、ポリビニルブチラール、ポリビニルアセテート、ノボラック樹脂、フェノール樹脂、エポキシ樹脂、アルキッド樹脂その他、赤松清監修、「新・感光性樹脂の実際技術」、（シーエムシー、１９８７年）や「１０１８８の化学商品」、６５７〜７６７頁（化学工業日報社、１９８８年）記載の業界公知の有機高分子重合体があげられる。
【００７６】
本発明で用いることのできる基材としては、非コート紙、コート紙、非吸収性支持体等が挙げられる。
【００７７】
具体的な非吸収性支持体としては、各種非吸収性のプラスチック及びそのフィルムが挙げられ、各種プラスチックフィルムとしては、例えば、ＰＥＴフィルム、ＯＰＳフィルム、ＯＰＰフィルム、ＯＮｙフィルム、ＰＶＣフィルム、ＰＥフィルム、ＴＡＣフィルムを挙げることが出来る。その他のプラスチックとしては、ポリカーボネート、アクリル樹脂、ＡＢＳ、ポリアセタール、ＰＶＡ、ゴム類等が挙げられるが、これらに限定されるものではない。また、金属類やガラス類も使用することが出来る。
【００７８】
本発明の重合性組成物は、粘度調整をはじめとする塗工適正の向上等を目的として、必要に応じて溶媒を添加して使用することも可能である。本発明の重合性組成物に添加して使用することのできる溶媒は特に限定されず、本発明の重合性組成物と均一に混合することのできる溶媒であればいかなるものも使用可能である。例えば、アルコール系、ケトン系、エステル系、芳香族系、炭化水素系、ハロゲン化炭化水素系などの公知の溶媒などがあげられるが、これらに限定されるものではない。
【００７９】
また、本発明の重合性組成物は保存時の重合を防止する目的で熱重合防止剤を添加することが可能である。
【００８０】
本発明の重合性組成物に添加可能な熱重合防止剤の具体例としては、ｐ−メチルオキシフェノール、ハイドロキノン、アルキル置換ハイドロキノン、カテコール、ｔｅｒｔ−ブチルカテコール、フェノチアジンなどをあげることができ、これらの熱重合防止剤は、ラジカル重合性モノマー（Ｂ）１００重量部に対して０．００１から５重量部の範囲で添加されるのが好ましい。
【００８１】
本発明の重合性組成物には、更に性能改良のため、本来の特性を変えない範囲で、ホスフィン、ホスホネート、ホスファイト等の酸素除去剤や還元剤、カブリ防止剤、退色防止剤、ハレーション防止剤、蛍光増白剤、界面活性剤、着色剤、増量剤、可塑剤、難燃剤、酸化防止剤、色素前駆体、紫外線吸収剤、発砲剤、防カビ剤、帯電防止剤、磁性体やその他種々の特性を付与する添加剤、希釈溶剤などと混合して使用しても良い。
【００８２】
添加剤の添加量はとくに限定されるものではないが、好ましくは活性エネルギー線硬化性組成物中に０．１〜１０重量％の範囲で用いられる。
【００８３】
本発明の重合性組成物は、分子内に―ＳＨ基と―ＮＲ1Ｒ2基を含む、アミノ酸、または、アミノ酸の誘導体である化合物（Ａ）とラジカル重合性モノマー(Ｂ)とラジカル重合開始剤（Ｃ）と、上記記載の任意量の添加剤とを混合、撹拌することによって作製することができる。
【００８４】
本発明の重合性組成物は重合反応に際して、活性エネルギー線（紫外線や可視光線、近赤外線等、電子線等）によるエネルギーの付与により重合し、目的とする重合物を得ることが可能であるが、エネルギーの付与をする光源として、２５０ｎｍから４５０ｎｍの波長領域に発光の主波長を有する光源が好ましい。
【００８５】
２５０ｎｍから４５０ｎｍの波長領域に発光の主波長を有する光源の例としては、超高圧水銀ランプ、高圧水銀ランプ、中圧水銀ランプ、低圧水銀ランプ、水銀キセノンランプ、メタルハライドランプ、ハイパワーメタルハライドランプ、キセノンランプ、パルス発光キセノンランプ、カーボンアーク灯、重水素ランプ、蛍光灯、アルゴンイオンレーザ、ヘリウムカドミウムレーザ、ヘリウムネオンレーザ、クリプトンイオンレーザ、各種半導体レーザ、ＹＡＧレーザ、発光ダイオード、ＣＲＴ光源、プラズマ光源、ＡｒＦエキシマーレーザ、ＫｒＦエキシマーレーザ、Ｆ２レーザ、Ｎｄ−ＹＡＧ３倍波レーザー、窒素レーザー、Ｘｅ−Ｃｌエキシマレーザー、Ｘｅ−Ｆエキシマレーザー、ＬＥＤランプなどの各種光源が挙げられる。なお本明細書でいう、紫外線や可視光、近赤外線などの定義は久保亮五ら編「岩波理化学辞典第４版」（１９８７年、岩波）によった。
【００８６】
本発明の重合性組成物の用途はとくに限定されるものではなく、カラーフィルタ、ブラックマトリックス、カラーフィルタ保護膜、フォトスペーサー、液晶配向用突起、タッチパネル層間絶縁膜、感光性ソルダーレジスト、マイクロレンズ、光学ハードコート、ＵＶインキ、感光性平版印刷版、各種コーティング等などを製造するのに用いることができる。
また、フレキシブルプリント配線板に使用される、補強板用接着剤や層間接着剤、コーティング剤、電磁波シールド用接着剤、感光性光導波路、光熱デュアル硬化型ポッティング剤等にも用いることができる。
【実施例】
【００８７】
以下、実施例にて本発明を具体的に説明するが、本発明は下記の実施例のみに、なんら限定されるものではない。尚、特に断りのない限り、実施例中、部とは重量部を示す。
【００８８】
重合性組成物１の調製
化合物（Ａ）として化合物（１）を０．５部と、ラジカル重合性モノマー（Ｂ）として２官能アクリル酸エステルのＤＰＧＤＡ（ジプロピレングリコールジアクリレート）を９９．５部と、ラジカル重合開始剤（Ｃ）としてイルガキュアー１８４（ＢＡＳＦ社製  α-ヒドロキシアルキルフェノン  ラジカル光重合開始剤）を２部とを配合して、重合性組成物１を得た。
【００８９】
重合性組成物２の調製
重合性組成物１の調製において、ラジカル重合開始剤（Ｃ）の添加量を表２に示す通りに変えたこと以外は同様にして重合性組成物２を得た。
【００９０】
重合性組成物３〜５の調製
重合性組成物１の調製において、ラジカル重合性モノマー（Ｂ）の種類を表２に示す通りに変えたこと以外は同様にして重合性組成物３、重合性組成物４、および、重合性組成物５を得た。
【００９１】
ラジカル重合性モノマー（Ｂ）としては、ＰＥ−３Ａ（ペンタエリスリトールトリアクリレート）、ＤＡ−９１１（プロピレングリコールジアクリレート）、および、４ＨＢＡ（４−ヒドロキシブチルアクリレート）を用いた。
【００９２】
重合性組成物６〜７の調製
重合性組成物１の調製において、ラジカル重合開始剤（Ｃ）の種類を表２に示す通りにそれぞれ変えたこと以外は同様にして重合性組成物６、および重合性組成物７をそれぞれ得た。
【００９３】
ラジカル重合開始剤（Ｃ）の種類としては、ＴＰＯ（ＢＡＳＦ社製、ルシリンＴＰＯ、ラジカル光重合開始剤）、およびイルガキュアー３６９（ＢＡＳＦ社製、イルガキュアー３６９Ｅ、ラジカル光重合開始剤）をそれぞれ用いた
【００９４】
重合性組成物８〜１１の調製
重合性組成物１の調製において、化合物（Ａ）の種類を表２に示す通りにそれぞれ変えたこと以外は同様にして重合性組成物８、重合性組成物９、重合性組成物１０、および、重合性組成物１１をそれぞれ得た。
【００９５】
重合性組成物１２〜１４の調製
重合性組成物１の調製において、化合物（Ａ）の添加量を表２に示す通りにそれぞれ変えたこと以外は同様にして重合性組成物１２、重合性組成物１３、および、重合性組成物１４をそれぞれ得た。
【００９６】
重合性組成物１５の調製
ラジカル重合性モノマー（Ｂ）として２官能アクリル酸エステルのＤＰＧＤＡを１００部と、ラジカル重合開始剤（Ｃ）としてイルガキュアー１８４を２部とを配合して、重合性組成物１５を得た。
【００９７】
重合性組成物１６の調製
重合性組成物１５の調製において、ラジカル重合開始剤（Ｃ）の添加量を表２に示す通りに変えたこと以外は同様にして重合性組成物１６を得た。
【００９８】
重合性組成物１７〜１９の調製
重合性組成物１５の調製において、ラジカル重合性モノマー（Ｂ）の種類を表２に示す通りに変えたこと以外は同様にして重合性組成物１７、重合性組成物１８、および、重合性組成物１９を得た。
【００９９】
重合性組成物２０〜２１の調製
重合性組成物１５の調製において、ラジカル重合開始剤（Ｃ）の種類を表２に示す通りにそれぞれ変えたこと以外は同様にして重合性組成物２０、および、重合性組成物２１をそれぞれ得た。
【０１００】
重合性組成物２２の調製
重合性組成物１の調製において、化合物（１）のかわりに、分子内に―ＳＨ基と―ＮＲ１Ｒ２基を含む化合物である２−アミノエタンチオールを用い、同様にして重合性組成物２２を得た。
【０１０１】
重合性組成物２３〜２５の調製
重合性組成物１の調製において、化合物（１）のかわりに、公知の連鎖移動剤としてイオウ化合物である３−メルカプトプロピオン酸、またはアミン化合物であるＮ−アセチルグリシンエチルのどちらか一方、あるいはその両方を添加し、同様にして重合性組成物２３、重合性組成物２４、および、重合性組成物２５をそれぞれ得た。
【０１０２】
重合性組成物２６〜２８の調製
重合性組成物２３の調製において、３−メルカプトプロピオン酸の添加量を表２に示す通りに変えたこと以外は同様にして重合性組成物２６、重合性組成物２７、および、重合性組成物２８をそれぞれ得た。
【０１０３】
表２
【表２】
2017179246.tif 000007
【０１０４】
【表２】
2017179246.tif 000008
【０１０５】
硬化性試験
調整した重合性組成物をＰＥＴ基板上に膜厚が５μｍとなるよう塗布し、紫外線照射（高圧水銀灯１２０Ｗ／ｃｍ2  １灯）後、組成物表面を指触して粘着性のないコンベアスピードで判定した。紫外線照射装置のコンベアスピード（ｍ／分）で数字が大きい程硬化性が良い。それぞれの条件での結果を表３に示す。評価は下記の５段階であり、評価が３以上であれば実用上問題ないレベルである。
１：３０ｍ／分以上
２：２５ｍ／分以上、３０ｍ／分未満
３：２０ｍ／分以上、２５ｍ／分未満
４：２０ｍ／分未満
【０１０６】
臭気性試験
硬化性試験と同条件で硬化した膜厚５μｍの硬化物を細かくカットしてガラス瓶に詰め、５人のパネラーが臭気性を相対的に判定した。それぞれの条件での結果を表３に示す。評価は○（臭気無し）と×（特異臭有り）で判断した。
【０１０７】
保存安定性試験
重合性組成物を４０℃に加熱し、ゲル化するまでの日数を測定した。結果を表０に示す。評価は下記の３段階であり、評価が△以上であれば実用上問題ないレベルである。それぞれの条件での結果を表３に示す。
○：３０日以上
△：５日以上、３０日未満
×：５日未満
【０１０８】
表３
【表３】
2017179246.tif 000009
【０１０９】
【表３】
2017179246.tif 000010
【０１１０】
化合物（Ａ）を含む重合性組成物は紫外線照射によって高速重合が可能、保存安定性に優れ、なおかつ、低臭気であることが明らかとなった。
【０１１１】
化合物（Ａ）はラジカル重合性モノマー（Ｂ）の種類、ラジカル重合開始剤種（Ｃ）に因らず、その効果を発揮し、活性ラジカルの発生量の少ない、低ラジカル重合開始剤量条件（ラジカル重合開始剤添加量  １部）でも硬化性向上効果が認められた。
【０１１２】
一方、分子内に―ＳＨ基と―ＮＲ1Ｒ2基を含む、アミノ酸、または、アミノ酸誘導体のどちらでもない化合物を含む重合性組成物は、高速重合は可能であるが、保存安定性が悪い、なおかつ、臭気が強いことが明らかとなった。
【０１１３】
また、イオウ化合物、アミン化合物をどちらか一方、あるいはその両方を含む重合性組成物は、高速重合が困難であり、保存安定性が悪い、なおかつ、臭気が強いことが明らかとなった。
【０１１４】
以上の結果より、分子内に−ＳＨ基と−ＮＲ1Ｒ2基を含む、アミノ酸、または、アミノ酸の誘導体であることを特徴とする化合物（Ａ）を含む重合性化合物は酸素阻害の影響を受けづらく、硬化塗膜中に残留し揮発、溶出等の滲み出しや臭気等が問題となる可能性のあるラジカル重合開始剤やその分解物等の使用量削減が可能になることが示された。